(57)【特許請求の範囲】
【請求項１】
中心から周囲に向かって、
半径がｒ１でα屈折率分布を示し、少なくともフッ素および屈折率を上昇させる元素によりドーピングされた母材を有する中心コアと、
幅ｗ２および、外側光クラッドに対する屈折率の差がΔｎ２である内側クラッドと、
半径がｒ３、幅がｗ３で２μｍから１０μｍの範囲にあり、外側光クラッドに対する屈折率の差Δｎ３が−１５×１０ −３ から−６×１０ −３ の範囲にある、埋めこまれたトレンチと、
外側光クラッドと
を含む光ファイバであって、
中心コアのドーピングされた母材の、フッ素と全ての構成物質との原子比率ＣＦがファイバの中心からｒ１に向かって増加し、ｒ１において、中心コアのドーピングされた母材の、フッ素と全ての構成物質との原子比率ＣＦの最大値ＣＦ，ＭＡＸが８．５×１０ −３から５７×１０ −３ の範囲にあり、
Δｎ２およびΔｎ３は、
−１１．９×（１０００Δｎ２） ２ −３．４×（１０００Δｎ２）−７．２＜１０００Δｎ３
かつ
１０００Δｎ３＜−１７．２×（１０００Δｎ２） ２ ＋１６．５×（１０００Δｎ２）−８．０である、光ファイバ。
【請求項２】
中心から周囲に向かって、
半径がｒ１でα屈折率分布を示し、少なくともフッ素および屈折率を上昇させる元素によりドーピングされた母材を有する中心コアと、
幅ｗ２および、外側光クラッドに対する屈折率の差がΔｎ２である内側クラッドと、
半径がｒ３、幅がｗ３で２μｍから１０μｍの範囲にあり、外側光クラッドに対する屈折率の差Δｎ３が−１５×１０ −３ から−６×１０ −３ の範囲にある、埋めこまれたトレンチと、
外側光クラッドと
を含む光ファイバであって、
中心コアのドーピングされた母材の、フッ素と全ての構成物質との原子比率ＣＦがファイバの中心からｒ１に向かって増加し、ｒ１において、中心コアのドーピングされた母材の、フッ素と全ての構成物質との原子比率ＣＦの最大値Ｆ，ＭＡＸが８．５×１０ −３から５７×１０ −３ の範囲にあり、
Δｎ２およびΔｎ３は、
１０００Δｎ３＜−１．２９×（１０００Δｎ２） ２ −１．６４×１０００Δｎ２−２．５１
である、光ファイバ。
【請求項３】
中心から周囲に向かって、
半径がｒ１でα屈折率分布を示し、少なくともフッ素および屈折率を上昇させる元素によりドーピングされた母材を有する中心コアと、
幅ｗ２および、外側光クラッドに対する屈折率の差がΔｎ２である内側クラッドと、
半径がｒ３、幅がｗ３で２μｍから１０μｍの範囲にあり、外側光クラッドに対する屈折率の差Δｎ３が−１５×１０ −３ から−６×１０ −３ の範囲にある、埋めこまれたトレンチと、
外側光クラッドと
を含む光ファイバであって、
中心コアのドーピングされた母材の、フッ素と全ての構成物質との原子比率ＣＦがファイバの中心からｒ１に向かって増加し、ｒ１において、中心コアのドーピングされた母材の、フッ素と全ての構成物質との原子比率ＣＦの最大値ＣＦ，ＭＡＸが８．５×１０ −３から５７×１０ −３ の範囲にあり、
Δｎ２およびΔｎ３は、
１０００Δｎ３＞Ａ×（１０００Δｎ２） ２ ＋Ｂ×（１０００Δｎ２）＋Ｃ
であり、ここで
Ａ＝１８２．２９×ｗ２３ −５５０×ｗ２２ ＋５４５×ｗ２−１７７．３２
Ｂ＝−１３５．４２×ｗ２３ ＋４０２×ｗ２２ −３９９×ｗ２＋１３０．２２
Ｃ＝１５×ｗ２３ −５７．２５×ｗ２２ ＋６０．９×ｗ２−２５．３７
であり、かつΔｎ３は、
１０００Δｎ３＜Ｄ×（１０００Δｎ２） ２ ＋Ｅ×（１０００Δｎ２）＋Ｆ
であり、ここで
Ｄ＝−８３．１３７×ｗ２３ ＋２３５．０６×ｗ２２ −２１９．５２×ｗ２＋６６．６６
Ｅ＝１２９．５６×ｗ２３ −３８８．６７×ｗ２２ ＋３７８．１３×ｗ２−１２１．１１
Ｆ＝−４８．２８×ｗ２３ ＋１３７．８４×ｗ２２ −１２９．９×ｗ２＋３８．９７
である、光ファイバ。
【請求項４】
中心コアの屈折率を上昇させるドーパントがゲルマニウムであり、中心コアの母材がシリカでできている、請求項１、２または３に記載の光ファイバ。
【請求項５】
ｒ１において、埋め込まれたトレンチの屈折率の差Δｎ３、および中心コアのドーピングされた母材の、フッ素と全ての構成物質との原子比率の値ＣＦ，ＭＡＸが以下の関係
ＣＦ，ＭＡＸ×１０００＞−８×１０００×Δｎ３−４２．２８
を満たす、請求項４に記載の光ファイバ。
【請求項６】
中心コアのドーピングされた母材の、フッ素と全ての構成物質との原子比率ＣＦが、ファイバの中心からの半径距離ｒの関数として、以下の式で与えられ、
【数１】
0005918545.tif 000011
ｒ１は中心コアの半径であり、
ｐは２に実質的に等しい定数であり、
【数２】
0005918545.tif 000012
は１．２５×１０ −３ よりも小さい正の定数である、請求項１から５のいずれかに記載の光ファイバ。
【請求項７】
中心コアのα屈折率分布が、値が１．９から２．１の範囲にあるパラメータアルファαを示す、請求項１から６のいずれかに記載の光ファイバ。
【請求項８】
外側光クラッドに対する中心コアの屈折率の差Δｎ１の最大値が１１×１０ −３ から１６×１０ −３ の範囲にある、請求項１から７のいずれかに記載の光ファイバ。
【請求項９】
内側クラッドの幅ｗ２が０．５μｍから２μｍの範囲にあり、外側光クラッドに対する内側クラッドの屈折率の差Δｎ２が−０．２×１０ −３ から２×１０ −３ の範囲にある、請求項１から８のいずれかに記載の光ファイバ。
【請求項１０】
埋め込まれたトレンチの幅ｗ３が、３μｍから５μｍの範囲にある、請求項１から９のいずれかに記載の光ファイバ。
【請求項１１】
開口数が０．１８５から０．２１５の範囲にある、請求項１から１０のいずれかに記載の光ファイバ。
【請求項１２】
波長８５０ナノメートルにおいて、７．５ｍｍの曲率半径を有する２回の曲げに対して、０．０１ｄＢより小さい曲げ損失を示す、請求項１から１１のいずれかに記載の光ファイバ。
【請求項１３】
波長１３００ナノメートルにおいて、７．５ｍｍの曲率半径を有する２回の曲げに対して、０．０５ｄＢより小さい曲げ損失を示す、請求項１から１２のいずれかに記載の光ファイバ。
【請求項１４】
波長８５０ナノメートルにおいて、３５００ＭＨｚ．ｋｍよりも広い全モード励振（ＯＦＬ）帯域幅を示し、かつ／または、波長１３００ナノメートルにおいて、６００ＭＨｚ．ｋｍよりも広い全モード励振（ＯＦＬ）帯域幅を示す、請求項１から１３のいずれかに記載の光ファイバ。
【請求項１５】
波長８５０ナノメートルにおいて、ＦＯＴＰ−２２０規格にしたがって中心コアの外側部分を被覆するマスクについて得られる分散モード遅延ＤＭＤｅｘｔが、０．１４ｐｓ／ｍより小さい、請求項１から１４のいずれかに記載の光ファイバ。
【請求項１６】
３００ｍにわたり１０Ｇｐ／ｓ以上の速度を示す、請求項１から１５のいずれか一項に記載の光ファイバの少なくとも一部を含む、マルチモード光システム。
【発明の詳細な説明】
【技術分野】
【０００１】
本発明は光ファイバの分野に関し、より具体的には、ブロードバンド用途向けの、曲げ損失が小さく帯域幅が広い光ファイバに関する。
【背景技術】
【０００２】
光ファイバ（すなわち、通常１つまたは複数の被覆層により囲まれたガラスファイバ）は、通常、光信号を伝送および／または増幅する光ファイバコア（すなわち中心コア）と、光信号を光ファイバコアに閉じ込める光クラッド（または外側光クラッド）とを含む。したがって、光ファイバコアの屈折率ｎｃは、通常、外側光クラッドの屈折率ｎｇよりも大きい（すなわちｎｃ＞ｎｇ）。中心コアと光クラッドとの屈折率の差は、通常、中心コアおよび／または光クラッドにドーパントを注入することによって得られる。
【０００３】
通常、光ファイバの中心コアおよび光クラッドは、内側化学蒸着（ＣＶＤ）、外側蒸着（ＯＶＤ）、気相軸付け（ＶＡＤ）などのような蒸着によって得られる。内側ＣＶＤ式の方法では、外側光クラッドは蒸着管によって、場合によっては、オーバークラッドまたはスリーブによっても構成される。中心コアは、任意選択でドーピング元素を含む母材で形成される。中心コアの母材は、一般にシリカでできている。
【０００４】
用語「率分布」または「屈折率分布」は、光ファイバの半径の関数として屈折率をプロットする関数のグラフを指す。通常、光ファイバの中心からの距離ｒが
横軸にプロットされ、光ファイバの中心からの所与の距離における屈折率と光ファイバの外側光クラッドの屈折率との差が縦軸にプロットされる。
【０００５】
一般に、屈折率分布は、その外観に応じて表現される。したがって、用語「ステップ状の」、「台形の」、「三角形の」、または「放物線の」（勾配のある分布または「α」分布とも呼ばれる）は、ステップ状の、台形の、三角形の、または放物線の形状をそれぞれ示すグラフを表現するのに使用される。これらの曲線は、ファイバの理想的なまたは設計上の分布を表し、ファイバ製造上の制約により、わずかに異なる分布となることがある。
【０００６】
光ファイバには大きく２つの種類がある。すなわち、マルチモード光ファイバ（またはマルチモードファイバ）および単一モード光ファイバ（または単一モードファイバまたはシングルモードファイバであるＳＭＦ）である。マルチモード光ファイバでは、所与の波長に対して、複数の光モードが光ファイバに沿って同時に伝搬する。シングルモード光ファイバでは、基本モードが優先され、高次のモードは強く減衰される。
【０００７】
シングルモードまたはマルチモード光ファイバの通常の直径は、１２５マイクロメートル（μｍ）である。マルチモード光ファイバの中心コアの直径は、通常５０μｍまたは６２．５μｍであるが、シングルモード光ファイバの中心コアの直径は、一般におよそ６μｍから９μｍの範囲にある。
【０００８】
マルチモード光システムは、光源、コネクタ、および維持費が安価であるため、シングルモード光システムよりも安価である。
【０００９】
マルチモード光ファイバは、短距離の用途（すなわちローカルネットワーク）に一般に用いられ、広い帯域幅を必要とする。マルチモード光ファイバは、光ファイバ間の互換性の要件に関する国際標準化の対象である。国際標準はＩＴＵ−Ｔ規格Ｇ．６５１．１であり、これは具体的には、帯域幅、開口数、およびコアの直径に関する基準を定める。
【００１０】
ブロードバンド用途で用いられる光ファイバでは、可能な限り広い帯域幅が求められる。帯域幅は、所与の波長に対して様々な方式で特長付けられうる。したがって、いわゆる全モード励振（ｏｖｅｒｆｉｌｌｅｄ  ｌａｕｎｃｈ）（ＯＦＬ）帯域幅と有効モード帯域幅（ｅｆｆｅｃｔｉｖｅ  ｍｏｄａｌ  ｂａｎｄｗｉｄｔｈ）（ＥＭＢ）は区別される。
【００１１】
ＯＦＬ帯域幅を得るには、ファイバの半径面全体にわたって均一な励振を示す光源、例えばレーザーダイオードまたは発光ダイオード（ＬＥＤ）を使用することが必要である。
【００１２】
しかし、ブロードバンド用途で用いられる最近開発された光源、いわゆる垂直共振器面発光レーザー（ＶＣＳＥＬ）は、ファイバの半径面にわたって不均一な励振を示す。そうした種類の光源では、ＯＦＬ帯域幅はより不適切であり、ＥＭＢを用いることが好ましい。
【００１３】
計算される有効モード帯域幅（ＥＭＢｃ）は、使用されるＶＣＳＥＬダイオードと無関係にマルチモード光ファイバの最小のＥＭＢを推定する。ＥＭＢｃは、分散モード遅延（ＤＭＤ）の測定から知られている方法で得られる。
【００１４】
図１は、２００２年１１月２２日の、ＴＩＡ  ＳＣＦＯ６．６版として公表されたＦＯＴＰ−２２０規格の基準を用いて実行される、ＤＭＤ測定の原理を示す。ＤＭＤのグラフは、所与の波長λ０の複数の同一の光パルス２１を、光ファイバのコアの中心２４に対して異なる半径オフセット２２でマルチモード光ファイバ２０に連続して入射させ、ファイバの所与の長さＬの後で各パルスの遅延を測定することによって得られる。直径５０μｍの光ファイバを特徴付けるために、ＦＯＴＰ−２２０規格は、それぞれが異なる半径オフセットで行われる２６回の個別の測定を行うことを要求する。これらの測定結果から、ＤＭＤのマップ２３、すなわち、入射の半径オフセット（図１の例ではμｍで表される）の関数としてパルス遅延（図１の例ではナノ秒（ｎｓ）で表される）を与えるＤＭＤのグラフを推定することができ、知られている方法でＥＭＢｃを推定することもできる。
【００１５】
ＴＩＡ−４９２ＡＡＡＣ−Ａは、直径５０μｍのマルチモード光ファイバによる長距離のブロードバンドイーサネット伝送ネットワークに対して要求される性能を規格化する。ＯＭ３規格は、ＥＭＢが波長８５０ナノメートル（ｎｍ）において２０００メガヘルツキロメートル（ＭＨｚ．ｋｍ）以上であることを保証し、３００メートル（ｍ）の距離にわたる毎秒１０ギガビット（Ｇｂ／ｓ）（例えば１０ギガビットイーサネット（登録商標）（ＧｂＥ））の速度の誤りのない伝送を実現する。ＯＭ４規格は、５５０ｍの距離にわたる１０Ｇｂ／ｓ（例えば１０ＧｂＥ）の速度の誤りのない伝送を実現するために、ＥＭＢが波長８５０ナノメートルにおいて４７００ＭＨｚ．ｋｍ以上であることを保証する。
【００１６】
ＯＭ３規格およびＯＭ４規格は、波長１３００ナノメートルにおいて、ＯＦＬ帯域幅が５００ＭＨｚ．ｋｍよりも広いことも保証することもできる。波長８５０ナノメートルおよび１３００ナノメートルにおけるブロードバンド光ファイバは、広帯域の波長にわたる高速な信号伝送を実現する。
【００１７】
マルチモードファイバでは、帯域幅は、光ファイバのモードの伝搬時間または群時間の差の結果である。具体的には、（ステップ型マルチモード光ファイバにおける）所与の伝搬媒体について、様々なモードが異なる群時間を有する。このことにより、異なる半径位置において光ファイバを伝搬する複数のパルスの間に時間オフセットが生じる。
【００１８】
例えば、図１では、個別のパルスの間で時間オフセットが観測される。このことにより、結果として得られる光パルスが広がり、光パルスが次のパルスと重畳する恐れが生じるため、光ファイバにより搬送することのできる速度が低下する。このように、帯域幅は、光ファイバのマルチモードコアを伝搬する光モードの群時間と、直接関係している。
【００１９】
広い帯域幅を保証するために、所与の波長において全てのモードの群時間を可能な限り近づけ、理想的には同一にする（すなわち、モード間の分散を０とするまたは少なくとも最小化する）ことが必要である。
【００２０】
マルチモード光ファイバのそのようなモード間分散を低減するため、中心コアが「α」分布を有する、屈折率に勾配のある光ファイバを作成することが提案されてきた。そのような光ファイバは長年使用されており、その特性は具体的には、Ｄ．Ｇｌｏｇｅ他による文献、「Ｍｕｌｔｉｍｏｄｅ  ｔｈｅｏｒｙ  ｏｆ  ｇｒａｄｅｄ−ｃｏｒｅ  ｆｉｂｅｒｓ」、Ｂｅｌｌ  Ｓｙｓｔｅｍ  Ｔｅｃｈｎｉｃａｌ  Ｊｏｕｒｎａｌ  １９７３、１５６３−１５７８頁で説明され、Ｇ．Ｙａｂｒｅによる文献、「Ｃｏｍｐｒｅｈｅｎｓｉｖｅ  ｔｈｅｏｒｙ  ｏｆ  ｄｉｓｐｅｒｓｉｏｎ  ｉｎ  ｇｒａｄｅｄ−ｉｎｄｅｘ  ｏｐｔｉｃａｌ  ｆｉｂｅｒｓ」、Ｊｏｕｒｎａｌ  ｏｆ  Ｌｉｇｈｔｗａｖｅ  Ｔｅｃｈｎｏｌｏｇｙ、２０００年２月、１８巻、２号、１６６−１７７頁で要約されている。
【００２１】
勾配のある屈折率分布または「α」屈折率分布（これらの２つの用語は等価である）は、ファイバの中心からの前記点の距離ｒの関数としてある点における屈折率の値ｎとの以下の関係によって以下のように定義することができる：
【数１】
0005918545.tif 000002
ここで：
ｎ１はマルチモードコアの最大の屈折率
ｒ１はマルチモードコアの半径
α≧１
であり、かつ
【数２】
0005918545.tif 000003
であり、ここで：
ｎ０はマルチモードコアの最小の屈折率であり、一般にクラッド（通常シリカで作られる）の屈折率に対応する。
【００２２】
したがって、屈折率に勾配のあるマルチモード光ファイバは、任意の半径方向に沿って、光ファイバの中心から周囲に向かって屈折率の値が連続的に低下するような、軸対称な中心コアの屈折率分布を示す。マルチモード光信号がそのような屈折率に勾配のある中心コアを伝搬する場合、様々なモードが異なる伝搬媒体に遭遇することにより、モードの伝搬速度に異なる影響を与える。パラメータαの値を調整することで、全てのモードについて事実上等しい群時間を得ることができ、したがってモード間の分散を低減することができる。
【先行技術文献】
【特許文献】
【００２３】
【特許文献１】欧州特許出願公開第１４９８７５３号明細書
【特許文献２】欧州特許出願公開第１５０３２３０号明細書
【特許文献３】米国特許第７３１５６７７号明細書
【特許文献４】国際公開第２００９／０５４７１５号
【非特許文献】
【００２４】
【非特許文献１】Ｄ．Ｇｌｏｇｅ他、「Ｍｕｌｔｉｍｏｄｅ  ｔｈｅｏｒｙ  ｏｆ  ｇｒａｄｅｄ−ｃｏｒｅ  ｆｉｂｅｒｓ」、Ｂｅｌｌ  Ｓｙｓｔｅｍ  Ｔｅｃｈｎｉｃａｌ  Ｊｏｕｒｎａｌ  １９７３、１５６３−１５７８頁
【非特許文献２】Ｇ．Ｙａｂｒｅ、「Ｃｏｍｐｒｅｈｅｎｓｉｖｅ  ｔｈｅｏｒｙ  ｏｆ  ｄｉｓｐｅｒｓｉｏｎ  ｉｎ  ｇｒａｄｅｄ−ｉｎｄｅｘ  ｏｐｔｉｃａｌ  ｆｉｂｅｒｓ」、Ｊｏｕｒｎａｌ  ｏｆ  Ｌｉｇｈｔｗａｖｅ  Ｔｅｃｈｎｏｌｏｇｙ、２０００年２月、１８巻、２号、１６６−１７７頁
【発明の概要】
【発明が解決しようとする課題】
【００２５】
現実には、マルチモードファイバ向けに実際に作られる屈折率分布は、屈折率が一定の外側光クラッドにより囲まれた、屈折率に勾配のある中心コアを含む。したがって、マルチモードファイバの中心コアは、外側光クラッドとの干渉がα分布の障害となるため、完全なα分布に相当することはない。
【００２６】
外側光クラッドは、低次モードに対して高次モードを加速させる。この現象は、「クラッド効果」として知られている。したがって、ＤＭＤ測定では、最大の半径オフセットに対して得られる応答が複数のパルスを示し、得られる応答に時間の要素を生じさせる。帯域幅は、このクラッド効果によって必然的に低下する。
【００２７】
そのようなブロードバンドマルチモード光ファイバは、特に、ファイバが偶発的な曲げにさらされることがある商用のローカルエリアネットワーク（ＬＡＮ）における短距離の用途に向けられたものである。そのような曲げは信号を減衰させ、したがって信号対雑音比を劣化させる。
【００２８】
したがって、１０ミリメートル（ｍｍ）よりも小さい曲率半径で曲げられた場合でも、曲げの影響を受けにくいマルチモード光ファイバを考案することが有利である。
【００２９】
光ファイバのクラッドに埋め込まれたトレンチを加えることによって、マルチモードファイバの曲げ損失を低減することが知られている。しかし、帯域幅の劣化を避けるため、トレンチの位置および深さを注意深く選択しなければならない。
【００３０】
欧州特許出願公開第１４９８７５３（Ａ１）号は、波長８５０ナノメートルおよび１３００ナノメートルにおける帯域幅が２０００ＭＨｚ．ｋｍよりも広い光ファイバを開示する。しかし、欧州特許出願公開第１４９８７５３号による光ファイバは、ＯＭ４規格に適合することを保証せず、曲げ損失を最小にするトレンチ効果も考慮しない。
【００３１】
欧州特許出願公開第１５０３２３０（Ａ１）号および米国特許第７３１５６７７（Ｂ１）号は、中心コアの屈折率の差が、ゲルマニウムおよびフッ素の同時ドーピングにより得られる、光ファイバを開示する。中心コアのフッ素およびゲルマニウムの濃度は、８５０ナノメートルおよび１３００ナノメートルにおける帯域幅を最適化するように調整される。しかし、欧州特許出願公開１５０３２３０号および米国特許第７３１５６７７号による光ファイバは、波長８５０ナノメートルにおいてＯＭ４規格に適合せず、曲げ損失を最小にするトレンチ効果も考慮しない。
【００３２】
国際出願公開第２００９／０５４７１５（Ａ１）号は、中心コアの屈折率の差がゲルマニウムおよびフッ素の同時ドーピングにより得られる、光ファイバを開示する。国際出願公開２００９／０５４７１５号による光ファイバは、中心コアの周辺に埋め込まれたトレンチを示す。屈折率に勾配のある中心コアは、外側光クラッドの屈折率よりも低い屈折率にまで延びる。そのように中心コアを外側光クラッドよりも低い領域まで延ばすことで、中心コアの大型化を招くことがあり、ＯＭ３規格およびＯＭ４規格に適合しなくなる。中心コアを延ばすことはまた、埋めこまれたトレンチ構造に特有の漏洩モードの伝搬による損失も生じさせうる。
【００３３】
曲げ損失が小さく、波長８５０ナノメートルおよび１３００ナノメートルにおける帯域幅が広く、クラッド効果が低減され、かつブロードバンド用途で使用するための、屈折率に勾配のあるマルチモード光ファイバに対する需要が存在する。
【課題を解決するための手段】
【００３４】
この目的を達成するため、本発明は、中心から周囲に向かって：
中心コアと、
中心コアを囲む内側クラッドと、
内側クラッドを囲む埋めこまれたトレンチと、
外側光クラッドと、を含み、
中心コアが、半径がｒ１でα屈折率分布を示し、少なくともフッ素および屈折率を上昇させる元素によりドーピングされた母材を有し、
内側クラッドが、幅がｗ２で外側光クラッドに対し屈折率の差Δｎ２を示し、
埋めこまれたトレンチが、半径がｒ３、幅がｗ３で外側光クラッドに対する屈折率の差Δｎ３を示す
光ファイバを提供し、ここで：
中心コアのドーピングされた母材の、フッ素と全ての構成物質との原子比率ＣＦがファイバの中心からｒ１に向かって増加し、
ｒ１において、中心コアのドーピングされた母材の、フッ素と全ての構成物質との原子比率ＣＦの最大値ＣＦ，ＭＡＸが８．５×１０−３から５７×１０−３の範囲にあり、
埋めこまれたトレンチは、幅ｗ３が２μｍから１０μｍの範囲にあり、外側光クラッドに対する屈折率の差Δｎ３が−１５×１０−３から−６×１０−３の範囲にある。
【００３５】
したがって、本発明は、請求項１に記載の光ファイバに関する。
【００３６】
本発明による光ファイバでは、中心コアのα屈折率分布、内側クラッド、および埋め込まれたトレンチが、曲げ損失を低減すると同時に、波長８５０ナノメートルにおける広い帯域幅を保証するように働く。加えて、フッ素の濃度と、中心コアの屈折率を上昇させるドーパントの濃度が、波長１３００ナノメートルにおける帯域幅を最適化するように働く。
【００３７】
本発明のある実施形態では、中心コアの屈折率を上昇させるドーパントはゲルマニウムであり、中心コアの母材はシリカでできている。
【００３８】
本発明の別の実施形態では、ｒ１において、埋め込まれたトレンチの屈折率の差Δｎ３、および中心コアのドーピングされた母材の、フッ素と全ての構成物質との原子比率の値ＣＦ，ＭＡＸが、以下の関係
ＣＦ，ＭＡＸ×１０００＞−１０．０６×１０００×Δｎ３−８２．０６
を満たす。
【００３９】
本発明のさらに別の実施形態では、ｒ１において、埋め込まれたトレンチの屈折率の差Δｎ３、および中心コアのドーピングされた母材の、フッ素と全ての構成物質との原子比率の値ＣＦ，ＭＡＸが、以下の関係
ＣＦ，ＭＡＸ×１０００＞−８．２８×１０００×Δｎ３−４８．２８
を満たす。
【００４０】
本発明のさらに別の実施形態では、ｒ１において、埋め込まれたトレンチの屈折率の差Δｎ３、および中心コアのドーピングされた母材の、フッ素と全ての構成物質との原子比率の値ＣＦ，ＭＡＸが、以下の関係
ＣＦ，ＭＡＸ×１０００＞−８×１０００×Δｎ３−４２．２８
を満たす。
【００４１】
本発明のさらに別の実施形態では、中心コアのドーピングされた母材の、フッ素と全ての構成物質との原子比率ＣＦが、光ファイバの中心からの半径距離ｒの関数として、以下の式で与えられる。
【数３】
0005918545.tif 000004
ここで：
ｒ１は中心コアの半径であり、
ｐは２に実質的に等しい定数であり、
【数４】
0005918545.tif 000005
は１．２５×１０−３よりも小さい正の定数である。
【００４２】
本発明のさらに別の実施形態では、中心コアのα屈折率分布は、値が１．９から２．１の範囲にあるパラメータアルファ（α）を示す。
【００４３】
本発明のさらに別の実施形態では、外側光クラッドに対する中心コアの屈折率の差Δｎ１の最大値は、１０×１０−３から１８×１０−３の範囲にある。
【００４４】
本発明のさらに別の実施形態では、外側光クラッドに対する中心コアの屈折率の差Δｎ１の最大値は、１１×１０−３から１６×１０−３の範囲にある。
【００４５】
本発明のさらに別の実施形態では、内側クラッドの幅ｗ２は、０．５μｍから２μｍの範囲にある。
【００４６】
本発明のさらに別の実施形態では、外側光クラッドに対する内側クラッドの屈折率の差Δｎ２は、−０．２×１０−３から２×１０−３の範囲にある。
【００４７】
本発明のさらに別の実施形態では、埋め込まれたトレンチの幅ｗ３は、３μｍから５μｍの範囲にある。
【００４８】
本発明のさらに別の実施形態では、光ファイバの開口数は、０．１８５から０．２１５の範囲にある。
【００４９】
本発明のさらに別の実施形態では、光ファイバはまた、波長８５０ナノメートルにおいて、７．５ｍｍの曲率半径を有する２回の曲げに対して、０．２デシベル（ｄＢ）より小さいまたは０．１ｄＢよりも小さい曲げ損失を示す。
【００５０】
本発明のさらに別の実施形態では、光ファイバはまた、波長８５０ナノメートルにおいて、７．５ｍｍの曲率半径を有する２回の曲げに対して、０．０５ｄＢより小さいまたは０．０１ｄＢよりも小さい曲げ損失を示す。
【００５１】
本発明のさらに別の実施形態では、光ファイバはまた、波長１３００ナノメートルにおいて、７．５ｍｍの曲率半径を有する２回の曲げに対して、０．５ｄＢより小さいまたは０．３ｄＢよりも小さい曲げ損失を示す。
【００５２】
本発明のさらに別の実施形態では、光ファイバはまた、波長１３００ナノメートルにおいて、７．５ｍｍの曲率半径を有する２回の曲げに対して、０．２ｄＢより小さいまたは０．１ｄＢよりも小さい曲げ損失を示す。
【００５３】
本発明のさらに別の実施形態では、光ファイバはまた、波長１３００ナノメートルにおいて、７．５ｍｍの曲率半径を有する２回の曲げに対して、０．０５ｄＢよりも小さい曲げ損失を示す。
【００５４】
本発明のさらに別の実施形態では、光ファイバはまた、波長８５０ナノメートルにおいて、１５００ＭＨｚ．ｋｍよりも広い全モード励振（ＯＦＬ）帯域幅を示す。
【００５５】
本発明のさらに別の実施形態では、光ファイバはまた、波長８５０ナノメートルにおいて、３５００ＭＨｚ．ｋｍよりも広いＯＦＬ帯域幅を示す。
【００５６】
本発明のさらに別の実施形態では、光ファイバはまた、波長１３００ナノメートルにおいて、５００ＭＨｚ．ｋｍよりも広い全モード励振（ＯＦＬ）帯域幅を示す。
【００５７】
本発明のさらに別の実施形態では、光ファイバはまた、波長１３００ナノメートルにおいて、６００ＭＨｚ．ｋｍよりも広いＯＦＬ帯域幅を示す。
【００５８】
本発明のさらに別の実施形態では、光ファイバはまた、波長８５０ナノメートルにおいて、ＦＯＴＰ−２２０規格にしたがって中心コアの外側部分を被覆するマスクについて得られる分散モード遅延ＤＭＤｅｘｔが、１メートル当たり０．３３ピコ秒（ｐｓ／ｍ）よりも小さいことを示す。
【００５９】
本発明のさらに別の実施形態では、光ファイバはまた、波長８５０ナノメートルにおいて、ＦＯＴＰ−２２０規格にしたがって中心コアの外側部分を被覆するマスクについて得られる分散モード遅延ＤＭＤｅｘｔが、１メートル当たり０．２５ｐｓ／ｍよりも小さいことを示す。
【００６０】
本発明のさらに別の実施形態では、光ファイバはまた、波長８５０ナノメートルにおいて、ＦＯＴＰ−２２０規格にしたがって中心コアの外側部分を被覆するマスクについて得られる分散モード遅延ＤＭＤｅｘｔが、１メートル当たり０．１４ｐｓ／ｍよりも小さいことを示す。
【００６１】
本発明はまた、本発明による光ファイバの少なくとも一部を含む、マルチモード光システムを提供する。
【００６２】
ある実施形態では、光システムは、１００ｍにわたり、１０Ｇｂ／ｓ以上の速度を示す。
【００６３】
ある実施形態では、光システムは、３００ｍにわたり、１０Ｇｂ／ｓ以上の速度を示す。
【００６４】
本発明の別の特徴または利点は、非限定的な例として与えられ添付の図面を参照して、以下の本発明の具体的な実施形態の説明を読むことで現れる。
【図面の簡単な説明】
【００６５】
【図１】ＤＭＤ測定を示す図である。
【図２】本発明によるある例の光ファイバの屈折率分布を示す図である。
【図３】本発明によらないある比較用の光ファイバにおける、フッ素およびゲルマニウムの濃度を半径の関数として示す図である。
【図４】本発明によらない別の比較用の光ファイバにおける、フッ素およびゲルマニウムの濃度を半径の関数として示す図である。
【図５】本発明によるある光ファイバにおける、フッ素およびゲルマニウムの濃度を半径の関数として示す図である。
【図６】中心コアのドーピングされた母材の全ての構成物質に対するフッ素の原子比率と、フッ素のドーピングに起因する屈折率の差の両方の関係を示す図である。
【図７Ａ】従来技術の光ファイバ、パラメータαの異なる値、および埋め込まれたトレンチの異なる値の屈折率の差に対して、波長１３００ナノメートルにおける全モード励振帯域幅を、波長８５０ナノメートルにおけるＯＦＬ帯域幅の関数として示す図である。
【図７Ｂ】本発明による光ファイバに対して、波長１３００ナノメートルにおけるＯＦＬ帯域幅を、波長８５０ナノメートルにおけるＯＦＬ帯域幅の関数として示す図である。
【図８】本発明による２つの光ファイバおよび本発明によらない１つの光ファイバの波長１３００ナノメートルにおけるＯＦＬ帯域幅を、中心コアのα分布の端部における、中心コアのドーピングされた母材の、フッ素と全ての構成物質との原子比率の値の関数として、埋めこまれたトレンチの屈折率の差の３つのそれぞれの値に対して示す図である。
【図９】波長１３００ナノメートルにおけるＯＦＬ帯域幅を、中心コアのα分布の端部における、中心コアのドーピングされた母材の、フッ素と全ての構成物質との原子比率の値の関数として、かつ埋め込まれたトレンチの屈折率の差の関数として示すグラフである。
【図１０】波長８５０ナノメートルにおける最大の帯域幅を、中心コアのα分布の端部における、中心コアのドーピングされた母材の、フッ素と全ての構成物質との原子比率の値の関数として得ることを可能にする、パラメータαを示す図である。
【図１１】波長８５０ナノメートルにおける減衰を、中心コアのα分布の端部における、中心コアのドーピングされた母材の、フッ素と全ての構成物質との原子比率の値の関数として、示す図である。
【発明を実施するための形態】
【００６６】
本発明は、本発明によるある特定の実施形態の光ファイバの屈折率分布を示す図２を参照することによって、より良く理解することができる。
【００６７】
本発明による光ファイバは、中心コアと外側光クラッドとを有するマルチモード光ファイバである。
【００６８】
光ファイバの中心から周囲に向かって、光ファイバは、中心コア、内側クラッド（したがって中心コアを囲む）、および埋め込まれたトレンチ（したがって内側クラッドを囲む）を含む。
【００６９】
中心コアは、半径がｒ１であり、外側光クラッドに対してα屈折率分布を示す。中心コアは、α分布の開始点において、外側光クラッドに対して屈折率の差Δｎ１を示す。用語「α分布の開始点」は、中心コアの点を意味するものと理解されるべきであり、屈折率分布は通常、中心コアの中心で最大値を示す。中心コアは、α分布の端部において、外側光クラッドに対して屈折率の差Δｎｅｎｄ（図２には示されない）を示す。用語「α分布の端部」は、そこから屈折率分布が「α」分布ではなくなる半径距離を意味するものと理解されるべきである。半径ｒ１は、α分布の開始点における半径距離とα分布の端部における半径距離との差であると理解されるべきである。
【００７０】
中心コアはまた、マルチモード光ファイバの通常の特性を示す。例えば、中心コアの半径ｒ１は、２５μｍ±２μｍに等しい。例えば、α分布の開始点における外側光クラッドに対する屈折率の差Δｎ１は、１０×１０−３から１８×１０−３の範囲にあり、有利には、１１×１０−３から１６×１０−３の範囲にある。例えば、中心コアのパラメータアルファ（α）は、１．９から２．１の範囲にある。
【００７１】
中心コアは、中心コアの主要な構成物質として定義される母材を含み、その中にはドーパントのような別の構成物質も含まれうる。通常、光ファイバでは、外側光クラッドに対する屈折率の差は、屈折率を調整するドーパントを母材中に含めることで得られる。例えば、ゲルマニウム（例えば二酸化ゲルマニウムＧｅＯ２の形の）は屈折率を上昇させ、フッ素は屈折率を低下させる。例えば、中心コアの母材はシリカ（二酸化シリコン、ＳｉＯ２）でできている。
【００７２】
したがって、図２に示される屈折率分布は、図３に示されるフッ素およびゲルマニウムの濃度分布により得ることができる。図３に示される濃度分布は、従来技術による例である。
【００７３】
図３に示されるように、ゲルマニウム濃度曲線は実線で表され、フッ素濃度曲線は点線で表される：
中心コアの半径ｒ１よりも小さい半径については、フッ素の濃度は０であり、ゲルマニウムの濃度は、中心コアのα屈折率分布に対応する傾きで減少し、
中心コアの半径ｒ１と内側クラッドの半径ｒ２の間の半径については、フッ素の濃度は０であり、ゲルマニウムの濃度は、外側光クラッドに対する内側クラッドの屈折率の増分Δｎ２に対応し、
内側クラッドの半径ｒ２と埋め込まれたトレンチの半径ｒ３の間の半径については、ゲルマニウムの濃度は０であり、フッ素の濃度は、外側光クラッドに対する埋め込まれたトレンチの屈折率の減少分Δｎ３に対応する。
【００７４】
図３に示される例では、屈折率の差が、ゲルマニウムのみまたはフッ素のみのいずれかを用いて得られることを理解することができる。図２の屈折率分布はまた、図４に示されるように、ゲルマニウムとフッ素の同時ドーピングを用いることで得ることもできる。図４に示される濃度分布は、従来技術による例である。
【００７５】
図４に示されるように、ゲルマニウム濃度曲線は実線で表され、フッ素濃度曲線は点線で表される：
中心コアの半径ｒ１よりも小さい半径については、フッ素濃度は、光ファイバの中心からα分布の端部に向かって次第に増加し、ゲルマニウム濃度は、光ファイバの中心からα分布の端部に向かって次第に低下する。
【００７６】
したがって、図４の例では、図３の例とは逆に、α屈折率分布は、屈折率を上昇させるゲルマニウムを、屈折率を低下させるフッ素と組み合わせることによって得られる。
【００７７】
そのような同時ドーピングを用いることで、結果として得られる屈折率分布のより良好な制御を実現する。屈折率分布の外観は、１つだけではなく２つのドーパントを用いることで、より正確に制御される。
【００７８】
さらに、各ドーパントは伝送されている光信号に対して損失を与えるので、光ファイバの帯域幅が狭くなる。これらの損失は、ドーパント、ドーパントの濃度、および伝送されるファイバ信号の波長の関数である。
【００７９】
光ファイバのドーパント濃度分布は、所与の波長において広い帯域幅を実現するようになされうる。しかし、同一のドーピング濃度分布によって、いくつかの別の波長において、狭い帯域幅が生じることがある。
【００８０】
本発明による光ファイバでは、同時ドーピングは、伝送される光信号の損失を制御し、したがって、波長８５０ナノメートルおよび１３００ナノメートルにおける帯域幅の変動を制限するように働く。
【００８１】
同時ドーピングは、ゲルマニウムのような、屈折率を上昇させる別のドーパントとともにフッ素を用いることで、実行される。具体的には、本発明による光ファイバを同時ドーピングすることで、波長８５０ナノメートルにおける広い帯域幅、および波長１３００ナノメートルにおいて少しだけ劣化する帯域幅を得ることを可能にする。
【００８２】
フッ素の理想的な濃度は、第１に１３００ナノメートルにおける帯域幅の幅と、第２に８５０ナノメートルおよび１３００ナノメートルにおける減衰の値を両立させることを可能にする。
【００８３】
このことは、本発明による光ファイバのある例におけるドーパント濃度分布を示す図５を参照するとより良く理解することができる。図５に示される濃度分布はまた、図２の屈折率分布を得るように働く。
【００８４】
図５に示されるように、ゲルマニウム濃度曲線は実線で表され、フッ素濃度曲線は点線で表される：
中心コアの半径ｒ１よりも小さい半径については、中心コアの中心におけるフッ素濃度の値は実質的に０であり、中心コアのα分布の端部に向かって次第に増加する。
【００８５】
例えば、フッ素濃度は、放物線の形状で次第に増加する。フッ素濃度は、中心コアのドーピングされた母材の、フッ素と全ての構成物質との原子比率（ＣＦと書かれる）として表される。用語「ドーピングされた母材」は、第１に中心コアの基材、例えばシリカ（中心コアの母材を構成する）を、第２に母材に含まれるドーパント元素を含む中心コアの全ての別の構成物質全てを備える集合体を意味するように使用される。
【００８６】
より正確には、原子比率は、フッ素原子の数を、中心コアのドーピングされた母材の全体の原子の数（含まれる全ての構成物質）で除したものである。
【００８７】
例えば、中心コアのドーピングされた母材の、フッ素と全ての構成物質との原子比率ＣＦは、ファイバの中心からの半径距離（またはファイバ半径ｒ）の関数として以下のように表すことができる：
【数５】
0005918545.tif 000006
ここで：
ｒ１は中心コアの半径であり、
ｐは実質的に２に等しい定数であり、
【００８８】
【数６】
0005918545.tif 000007
は中心コアのα分布の端部における、中心コアのドーピングされた母材の、フッ素と全ての構成物質との原子比率の値であり、この原子比率は：
【数７】
0005918545.tif 000008
とも書かれ、例として、ＣＦ，ＭＡＸの値は８．５×１０−３から５７×１０−３の範囲にあり、
【数８】
0005918545.tif 000009
は、例えば
【数９】
0005918545.tif 000010
よりも小さい、正の定数である。
【００８９】
図６のグラフは、第１に、中心コアのドーピングされた母材の、フッ素と全ての構成物質との原子比率ＣＦと、第２に、フッ素ドーピングに起因する屈折率の差ΔｎＦとの間に存在する、中心コアの点における関係を示す。より正確には、この関係は以下の式によって与えられる：
ΔｎＦ＝−０．３５×ＣＦ
ここで：
ΔｎＦは、波長６３３ナノメートルにおける、中心コアの母材の屈折率と、フッ素のみがドーピングされた原子比率ＣＦの中心コアの母材の屈折率との、屈折率の差である。例えば、図６では、１０×１０−３のフッ素原子比率ＣＦは、３．５×１０−３の屈折率の差ΔｎＦを発生させることが理解されうる。
【００９０】
本発明によれば、中心コアは、屈折率を上昇させる別のドーパントも含む。中心コアの屈折率を上昇させるこのドーパントの濃度は、中心コアのα分布および中心コアのフッ素濃度の関数である。例えば、光ファイバを製造する際、屈折率を上昇させるドーパントの濃度は、指定されたフッ素濃度から開始する繰り返しおよび所望のα分布から得られる。非限定的な例として、屈折率を上昇させるドーパントはゲルマニウムである。
【００９１】
フッ素と、屈折率を上昇させるドーパントとの同時ドーピングの特性により、波長８５０ナノメートルにおける広い帯域幅、および波長１３００ナノメートルにおける少しだけ劣化した帯域幅を確実に得ることができる。
【００９２】
具体的には、同時ドーピングの特性は：
波長８５０ナノメートルにおいて、１５００ＭＨｚ．ｋｍよりも大きい、または３５００ＭＨｚ．ｋｍよりも大きい、またはさらに１００００ＭＨｚ．ｋｍよりも大きいＯＦＬ帯域幅、および
波長１３００ナノメートルにおいて、５００ＭＨｚ．ｋｍよりも大きい、または６００ＭＨｚ．ｋｍよりも大きいＯＦＬ帯域幅を保証することができる。
【００９３】
本発明による光ファイバは、中心コアを囲む内側クラッドを含む。ある実施形態では、内側クラッドは、中心コアの周囲に位置している。
【００９４】
内側クラッドは：
例えば、０．５μｍから２μｍの範囲にある幅ｗ２、および
例えば、内側クラッドの全体の幅ｗ２にわたって一定であり、例えば、−０．２×１０−３から２×１０−３の範囲にある、外側光クラッドに対する屈折率の差Δｎ２の分布特性を示す。
【００９５】
内側クラッドの屈折率分布の特性には、クラッド効果に対する影響があり、波長８５０ナノメートルおよび１３００ナノメートルにおける広い帯域幅を得る上で役に立つ。
【００９６】
本発明による光ファイバはまた、内側クラッドを囲む埋めこまれたトレンチを含む。用語「埋め込まれたトレンチ」は、屈折率が外側光クラッドよりも顕著に低いファイバの半径部分を意味するために用いられる。ある実施形態では、埋め込まれたトレンチは、内側クラッドの周囲に位置している。
【００９７】
埋め込まれたトレンチは：
例えば２μｍから１０μｍの範囲にある、または３μｍから５μｍの範囲にある、幅ｗ３および
例えば−６×１０−３よりも低い、外側光クラッドに対する屈折率の差Δｎ３の分布特性を示す。埋め込まれたトレンチの屈折率の差Δｎ３は、ファイバ製造プロセスにより制限されうる。例えば、埋め込まれたトレンチの屈折率の差Δｎ３を、−１５×１０−３よりも低くすることはできないかもしれない（すなわち−１５×１０−３よりも高くなければならない）。
【００９８】
埋め込まれたトレンチの分布の特性は主に、低い曲げ損失を得るように働く。具体的には、波長８５０ナノメートルにおいて、光ファイバは、７．５ｍｍの曲率半径の２回の曲げに対して、０．２（ｄＢ）よりも小さい、または０．１ｄＢよりも小さい曲げ損失を示す。波長８５０ナノメートルにおいて、７．５ｍｍの曲率半径の２回の曲げに対する曲げ損失はさらに、０．０５ｄＢよりも、または０．０１ｄＢよりも小さくてもよい。
【００９９】
波長１３００ナノメートルにおいて、光ファイバは、７．５ｍｍの曲率半径の２回の曲げに対して、０．５ｄＢよりも小さい、または０．３ｄＢよりも小さい曲げ損失を示す。波長１３００ナノメートルにおいて、７．５ｍｍの曲率半径の２回の曲げに対する曲げ損失はさらに、０．２ｄＢよりも、または０．１ｄＢよりも小さくてもよい。波長１３００ナノメートルにおいて、７．５ｍｍの曲率半径の２回の曲げに対する曲げ損失はさらに、０．０５ｄＢよりも小さくてもよい。
【０１００】
曲げ損失の上記の値は、規格ＩＥＣ６１２８０−４−１で定義される励振条件に対応する。適切な励振条件を提供する光ファイバは、上記の規格にしたがって、開口数が０．２でコアのサイズが５０．０μｍ±０．７μｍである、従来のマルチモード光ファイバ（ＭＭＦ）である。
【０１０１】
光ファイバはまた、マルチモードファイバに特有の外側光クラッドを示す。例えば、外側光クラッドは、コスト上の理由により天然のシリカでできている。別の例では、外側光クラッドはドーピングされたシリカでできている。
【０１０２】
波長１３００ナノメートルにおける帯域幅の値はまた、埋め込まれたトレンチの特性の関数である。このことは、図７Ａおよび図７Ｂを参照することでより良く理解することができ、図７Ａおよび図７Ｂは、波長１３００ナノメートルにおけるＯＦＬ帯域幅（図７Ａでは「１３００ナノメートルにおけるＯＦＬ−ＢＷ」と書かれ、図７Ｂでは「ＯＦＬ−ＢＷ  １３００ナノメートル」と書かれる）を、波長８５０ナノメートルにおけるＯＦＬ帯域幅（図７Ａでは「８５０ナノメートルにおけるＯＦＬ−ＢＷ」と書かれ、図７Ｂでは「ＯＦＬ−ＢＷ  ８５０ナノメートル」と書かれる）の関数として表す。これらの帯域幅の値は、ＭＨｚ．ｋｍで表される。
【０１０３】
図７Ａの曲線１から５は、埋め込まれたトレンチの部分の分布を除いて図３に示される濃度分布と同一の濃度分布を有する、従来技術の光ファイバ（すなわち、本発明によらない光ファイバ）により得られたものである。
【０１０４】
各光ファイバは、埋め込まれたトレンチにおいて異なるレベルのフッ素濃度を有していたので、対応する埋め込まれたトレンチに対して、屈折率の差Δｎ３を得ることができた。このように、曲線１から５が、−５×１０−３、−６×１０−３、−８×１０−３、−１１×１０−３、および−１５×１０−３に等しい埋め込まれたトレンチの屈折率の差Δｎ３に対して、それぞれ得られた。加えて、埋め込まれたトレンチの幅ｗ３は４μｍであった。
【０１０５】
各曲線は、パラメータαの各値に対して得られた２１個の点から近似される。パラメータαは、１．９から２．１の範囲にわたり変化する。
【０１０６】
曲線１から５の各々において、パラメータαの所与の値に対し、波長８５０ナノメートルにおけるＯＦＬ帯域幅および波長１３００ナノメートルにおけるＯＦＬ帯域幅の対応する対が存在することが理解されうる。
【０１０７】
波長８５０ナノメートルにおけるＯＦＬ帯域幅の最大値および波長１３００ナノメートルにおけるＯＦＬ帯域幅の最大値は、同じパラメータαの値からは得られない。例えば、曲線２において、波長８５０ナノメートルにおけるＯＦＬ帯域幅の最大値は点Ａで得られ、波長１３００ナノメートルにおけるＯＦＬ帯域幅の最大値は点Ｂで得られる。
【０１０８】
ある用途では、波長８５０ナノメートルにおけるＯＦＬ帯域幅が最大となる、パラメータαの値を有することが好ましい。曲線１から５を比較することで、波長８５０ナノメートルにおけるＯＦＬ帯域幅が最大となる点において、波長１３００ナノメートルにおけるＯＦＬ帯域幅は広がり、埋め込まれたトレンチの屈折率の差Δｎ３は減少することが理解されうる。したがって、埋め込まれたトレンチを有する光ファイバでは、所与のトレンチの幅に対して、波長１３００ナノメートルにおける帯域幅が、埋め込まれたトレンチの屈折率の差Δｎ３の関数である。
【０１０９】
図７Ｂの曲線は、本発明による光ファイバについて得られたものであり、埋め込まれたトレンチの屈折率の差Δｎ３は、グラフ上の点により表される測定結果に基づいて、およそ−７×１０−３に等しい。ひし形の点はＣＦ，ＭＡＸ＝８．５に対し、三角形の点はＣＦ，ＭＡＸ＝２０に対し得られたものである。
【０１１０】
本発明による光ファイバにおいては、フッ素と、屈折率を上昇させるドーパントとを同時ドーピングすることで、波長１３００ナノメートルにおける帯域幅に対するトレンチの効果を低減することができる。このことは、図８を参照することでより良く理解することができる。
【０１１１】
図８は、波長１３００ナノメートルにおけるＯＦＬ帯域幅（図面では「１３００ナノメートルにおけるＯＦＬ−ＢＷ」と書かれる）を、中心コアのα分布の端部における、中心コアのドーピングされた母材の、フッ素と全ての構成物質との原子比率である値ＣＦ，ＭＡＸの関数として、ＭＨｚ．ｋｍ単位で示す。
【０１１２】
図８の曲線１１および１２は、本発明による光ファイバに対応する。これらは、屈折率の差Δｎ３が−８×１０−３および−１３×１０−３で、幅ｗ３が４μｍの埋め込まれたトレンチに対して得られたものである。
【０１１３】
図８の曲線１０は、本発明によらない光ファイバに対応する。これは、屈折率の差Δｎ３が−４×１０−３で、幅ｗ３が４μｍの埋め込まれたトレンチに対して得られたものである。
【０１１４】
中心コアのα分布の端部における、中心コアのドーピングされた母材の、フッ素と全ての構成物質との原子比率である値ＣＦ，ＭＡＸが８．５×１０−３から５７×１０−３の範囲にあると、埋め込まれたトレンチの効果を減衰させ、波長１３００ナノメートルにおけるＯＦＬ帯域幅を増加させることができることが理解されうる。ＣＦ，ＭＡＸ＜８．５×１０−３は、−３×１０−３の屈折率の差と従来のファイバに対応し、ＣＦ，ＭＡＸ＞５７×１０−３は、実用的な実施形態の下限と考えられる−２０×１０−３の屈折率の差に対応する。
【０１１５】
フッ素濃度の上昇は、α分布のパラメータαの値を調整することとは異なり、波長８５０ナノメートルにおける帯域幅を劣化させることなく、波長１３００ナノメートルにおける帯域幅を広げるように働く。
【０１１６】
したがって、図８の曲線１２では、中心コアのα分布の端部における、中心コアのドーピングされた母材の、フッ素と全ての構成物質との原子比率である値ＣＦ，ＭＡＸを向上させることで、波長１３００ナノメートルにおける帯域幅が、５００ＭＨｚ．ｋｍ未満から約７００ＭＨｚ．ｋｍの帯域幅に亘るようになることが理解されうる。
【０１１７】
図８の曲線１１では、中心コアのα分布の端部における、中心コアのドーピングされた母材の、フッ素と全ての構成物質との原子比率である値ＣＦ，ＭＡＸを向上させることで、波長１３００ナノメートルにおける帯域幅が、５００ＭＨｚ．ｋｍ未満から１０００ＭＨｚ．ｋｍよりも広い帯域幅に亘ることが理解されうる。
【０１１８】
図８の曲線１０では、中心コアのα分布の端部における、中心コアのドーピングされた母材の、フッ素と全ての構成物質との原子比率である値ＣＦ，ＭＡＸを向上させることで、波長１３００ナノメートルにおける帯域幅が、１０００ＭＨｚ．ｋｍ未満から２５００ＭＨｚ．ｋｍよりも広い帯域幅に亘ることが理解されうる。
【０１１９】
波長１３００ナノメートルにおける帯域幅の改善も、埋め込まれたトレンチの屈折率の差Δｎ３の関数であることが、同様に理解されうる。このことは、図９を参照することにより、より良く理解することができる。
【０１２０】
図９は、波長１３００ナノメートルにおける帯域幅を、埋め込まれたトレンチの屈折率の差Δｎ３の関数として、かつ、中心コアのα分布の端部における、中心コアのドーピングされた母材の、フッ素と全ての構成物質との原子比率である値ＣＦ，ＭＡＸの関数として示す。値Δｎ３およびＣＦ，ＭＡＸの所与の対に対して、波長１３００ナノメートルにおける帯域幅の値が得られることが理解されうる。
【０１２１】
ある実施形態では、埋め込まれたトレンチの屈折率の差Δｎ３、および中心コアのα分布の端部における、中心コアのドーピングされた母材の、フッ素と全ての構成物質との原子比率である値ＣＦ，ＭＡＸは、以下の関係
ＣＦ，ＭＡＸ×１０００＞−１０．０６×１０００×Δｎ３−８２．０６
を満たす。
【０１２２】
言い換えると、この実施形態では、埋め込まれたトレンチの屈折率の差Δｎ３、および中心コアのα分布の端部におけるフッ素ドーピングに起因する屈折率の差ΔｎＦ，ＭＡＸは、以下の関係
ΔｎＦ，ＭＡＸ＜３．１４×１０００×Δｎ３＋２１．５４
を満たす。
【０１２３】
本発明による光ファイバの特性、および特に上で提示された関係は、低い曲げ損失、波長８５０ナノメートルにおける広い帯域幅、および波長１３００ナノメートルにおける５００ＭＨｚ．ｋｍよりも広い帯域幅を得るように働く。
【０１２４】
例えば、−７×１０−３に等しい埋め込まれたトレンチの屈折率の差Δｎ３に対しては、中心コアのα分布の端部における、中心コアのドーピングされた母材の、フッ素と全ての構成物質との原子比率である値ＣＦ，ＭＡＸは、１．２５×１０−３よりも大きく、中心コアのα分布の端部におけるフッ素ドーピングに起因する屈折率の差ΔｎＦ，ＭＡＸは、−０．４４よりも小さい。
【０１２５】
この実施形態では、埋め込まれたトレンチの屈折率の差Δｎ３、および中心コアのα分布の端部における、中心コアのドーピングされた母材の、フッ素と全ての構成物質との原子比率である値ＣＦ，ＭＡＸは、以下の関係
ＣＦ，ＭＡＸ×１０００＞−８．２８×１０００×Δｎ３−４８．２８
を満たす。
【０１２６】
言い換えると、この実施形態では、埋め込まれたトレンチの屈折率の差Δｎ３、および中心コアのα分布の端部におけるフッ素ドーピングに起因する屈折率の差ΔｎＦ，ＭＡＸは、以下の関係
ΔｎＦ，ＭＡＸ＜２．９×１０００×Δｎ３＋１６．９
を満たす。
【０１２７】
本発明による光ファイバの特性、および特に上で提示された関係は、低い曲げ損失、波長８５０ナノメートルにおける広い帯域幅、および波長１３００ナノメートルにおける５５０ＭＨｚ．ｋｍよりも広い帯域幅を得るように働く。
【０１２８】
例えば、−７×１０−３に等しい埋め込まれたトレンチの屈折率の差Δｎ３に対しては、中心コアのα分布の端部における、中心コアのドーピングされた母材の、フッ素と全ての構成物質との原子比率である値ＣＦ，ＭＡＸは、９．７×１０−３よりも大きく、中心コアのα分布の端部におけるフッ素ドーピングに起因する屈折率の差ΔｎＦ，ＭＡＸは、−３．４よりも小さい。
【０１２９】
例えば、−１０×１０−３に等しい埋め込まれたトレンチの屈折率の差Δｎ３に対しては、中心コアのα分布の端部におけるフッ素ドーピングに起因する屈折率の差ΔｎＦ，ＭＡＸは、−１２．１よりも小さい。
【０１３０】
ある実施形態では、埋め込まれたトレンチの屈折率の差Δｎ３、および中心コアのα分布の端部における、中心コアのドーピングされた母材の、フッ素と全ての構成物質との原子比率である値ＣＦ，ＭＡＸは、以下の関係
ＣＦ，ＭＡＸ×１０００＞−８×１０００×Δｎ３−４２．２８
を満たす。
【０１３１】
言い換えると、この実施形態では、埋め込まれたトレンチの屈折率の差Δｎ３、および中心コアのα分布の端部におけるフッ素ドーピングに起因する屈折率の差ΔｎＦ，ＭＡＸは、以下の関係
ΔｎＦ，ＭＡＸ＜２．８×１０００×Δｎ３＋１４．８
を満たす。
【０１３２】
本発明による光ファイバの特性、および特に上で提示された関係は、低い曲げ損失、波長８５０ナノメートルにおける広い帯域幅、および波長１３００ナノメートルにおける６００ＭＨｚ．ｋｍよりも広い帯域幅を得るように働く。
【０１３３】
例えば、−７×１０−３に等しい埋め込まれたトレンチの屈折率の差Δｎ３に対しては、中心コアのα分布の端部における、中心コアのドーピングされた母材の、フッ素と全ての構成物質との原子比率である値ＣＦ，ＭＡＸは、１３．７×１０−３よりも大きく、中心コアのα分布の端部におけるフッ素ドーピングに起因する屈折率の差ΔｎＦ，ＭＡＸは、−４．８よりも小さい。
【０１３４】
例えば、−１０×１０−３に等しい埋め込まれたトレンチの屈折率の差Δｎ３に対しては、中心コアのα分布の端部における、中心コアのドーピングされた母材の、フッ素と全ての構成物質との原子比率である値ＣＦ，ＭＡＸは、３７．７×１０−３よりも大きく、中心コアのα分布の端部におけるフッ素ドーピングに起因する屈折率の差ΔｎＦ，ＭＡＸは、−１３．２よりも小さい。
【０１３５】
図１０は、波長８５０ナノメートルにおける帯域幅が最大となるα分布のパラメータアルファ（α）の値を、中心コアのα分布の端部における、中心コアのドーピングされた母材の、フッ素と全ての構成物質との原子比率である値ＣＦ，ＭＡＸの関数として示す。
【０１３６】
幅ｗ３が４μｍであるトレンチを有し、外側光クラッドに対する屈折率の差Δｎ３が異なる複数の値、すなわち：−１３×１０−３、−８×１０−３、−４×１０−３、および−１×１０−３である複数の光ファイバに対し、パラメータαが得られた。
【０１３７】
中心コアのα分布の端部における、中心コアのドーピングされた母材の、フッ素と全ての構成物質との原子比率である値ＣＦ，ＭＡＸとは異なり、トレンチの深さには、パラメータαの最適な目標値への影響はない。
【０１３８】
図面では、いくつかの代表点が互いに重複している。本発明によるファイバにおいては、中心コアのα分布の端部における、中心コアのドーピングされた母材の、フッ素と全ての構成物質との原子比率である値ＣＦ，ＭＡＸは、パラメータαを１．９から２．１の範囲に保つことを可能にすることが理解されうる。
【０１３９】
図１１は、光ファイバにより伝送される信号の減衰（キロメートル当たりのデシベル（ｄＢ／ｋｍ）で表される）を、中心コアのα分布の端部における、中心コアのドーピングされた母材の、フッ素と全ての構成物質との原子比率である値ＣＦ，ＭＡＸの関数として示す。
【０１４０】
本発明による光ファイバにおいては、中心コアのα分布の端部における、中心コアのドーピングされた母材の、フッ素と全ての構成物質との原子比率である値ＣＦ，ＭＡＸは、減衰を２．２ｄＢ／ｋｍから２．４５ｄＢ／ｋｍの範囲に保つように働くことが理解されうる。
【０１４１】
本発明による光ファイバの特性、および特に、内側クラッドの屈折率の差Δｎ２と、埋め込まれたトレンチの屈折率の差Δｎ３との関係は、低い曲げ損失を得ると同時に、波長８５０ナノメートルにおける広い帯域幅を保ち、クラッド効果を低減することを可能にする。
【０１４２】
第１の実施形態では、中心コアのα屈折率分布は、正の値Δｎｅｎｄにおける半径ｒａｌｐｈａにおいて妨げられる。半径ｒａｌｐｈａは、中心コアの半径ｒ１よりも小さい。この実施形態では、半径ｒ１は、値Δｎｅｎｄにおける妨害がなければ、中心コアのα屈折率分布が値０に達する半径距離である。中心コアの値ｒａｌｐｈａと半径ｒ１との間の半径に対しては、屈折率の差は値Δｎｅｎｄに等しい。
【０１４３】
この実施形態では、内側クラッドは、外側光クラッドに対して屈折率の差Δｎ２を有し、Δｎ２は、α分布の端部における屈折率の差Δｎｅｎｄに等しい（すなわちΔｎ２＝Δｎｅｎｄ）。屈折率の差Δｎ２は、内側クラッド全体で一定であり、好ましくは０．２×１０−３から２×１０−３の範囲にある。内側クラッドの幅ｗ２は、０．５μｍから２μｍの範囲にある。
【０１４４】
内側クラッドの屈折率の差Δｎ２、および埋め込まれたトレンチと屈折率の差Δｎ３は、
−１１．９×（１０００Δｎ２）２−３．４×（１０００Δｎ２）−７．２＜１０００Δｎ３
かつ
１０００Δｎ３＜−１７．２×（１０００Δｎ２）２＋１６．５×（１０００Δｎ２）−８．０
となる。
【０１４５】
第２の実施形態では、中心コアのα分布の端部における屈折率の差Δｎｅｎｄは、−１×１０−３から０の範囲にある。
【０１４６】
この実施形態では、内側クラッドの屈折率の差Δｎ２、および埋め込まれたトレンチの屈折率の差Δｎ３は、
１０００Δｎ３＜−１．２９×（１０００Δｎ２）２−１．６４×１０００Δｎ２−２．５１
となる。
【０１４７】
第３の実施形態では、中心コアのα分布の端部における屈折率の差Δｎｅｎｄは、−１×１０−３から０の範囲にあり、内側クラッドの屈折率の差Δｎ２は−０．６×１０−３から２×１０−３の範囲にあり、内側クラッドの幅ｗ２は０．５μｍから２μｍの範囲にある。
【０１４８】
屈折率の差Δｎ２、内側クラッドの幅ｗ２、および埋め込まれたトレンチの屈折率の差Δｎ３は、
１０００Δｎ３＞Ａ×（１０００Δｎ２）２＋Ｂ×（１０００Δｎ２）＋Ｃ
となり、ここで：
Ａ＝１８２．２９×ｗ２３−５５０×ｗ２２＋５４５×ｗ２−１７７．３２
Ｂ＝−１３５．４２×ｗ２３＋４０２×ｗ２２−３９９×ｗ２＋１３０．２２
Ｃ＝１５×ｗ２３−５７．２５×ｗ２２＋６０．９×ｗ２−２５．３７
であり、かつΔｎ３は、
１０００Δｎ３＜Ｄ×（１０００Δｎ２）２＋Ｅ×（１０００Δｎ２）＋Ｆ
となり、ここで：
Ｄ＝−８３．１３７×ｗ２３＋２３５．０６×ｗ２２−２１９．５２×ｗ２＋６６．６６
Ｅ＝１２９．５６×ｗ２３−３８８．６７×ｗ２２＋３７８．１３×ｗ２−１２１．１１
Ｆ＝−４８．２８×ｗ２３＋１３７．８４×ｗ２２−１２９．９×ｗ２＋３８．９７
である。
【０１４９】
したがって、本発明による光ファイバ、具体的には第１、第２、および第３の実施形態の光ファイバは、波長８５０ナノメートルにおいて、１５００ＭＨｚ．ｋｍよりも広い、または６０００ＭＨｚ．ｋｍよりも広い、さらには１００００ＭＨｚ．ｋｍよりも広いＯＦＬ帯域幅を示すと同時に、波長１３００ナノメートルにおける広い帯域幅と、低い曲げ損失とを保つ。
【０１５０】
ＯＦＬ帯域幅は、光ファイバをブロードバンド用途に使用する際の評価を行うために用いることができる、唯一のパラメータではない。ブロードバンド用途向けの光ファイバの性能を改善するためには、中心コアと内側クラッドとの間の界面における、光ファイバのクラッド効果を制限する必要がある。
【０１５１】
ＤＭＤｅｘｔと書かれる、光ファイバの中心コアの外側部分を被覆するマスクにより得られる分散モード遅延（規格ＦＯＴＰ−２２０で定義される用語「外側マスク０−２３μｍでのＤＭＤ値」に対応する）は、光ファイバのクラッド効果を特徴付ける役割を果たす。ＤＭＤｅｘｔは、７５０ｍのファイバを用いて測定されるＤＭＤグラフから得られる。使用される光源は、８５０ナノメートルを放出するパルスＴｉ：サファイアレーザーである。この光源は、１／４の高さにおいて４０ピコ秒（ｐｓ）よりも短い期間を有し、０．１ナノメートルよりも狭い二乗平均平方根（ｒｍｓ）スペクトル幅を有する光パルスを放出する。
【０１５２】
本発明による光ファイバ、具体的には第１、第２、および第３の実施形態の光ファイバはまた、波長８５０ナノメートルにおいて、従来技術による光ファイバと比較して改善されたＤＭＤｅｘｔを示すと同時に、波長１３００ナノメートルにおける広い帯域幅と、低い曲げ損失とを保つ。
【０１５３】
本発明による光ファイバの特性により、ＤＭＤｅｘｔを、従来技術による光ファイバと比較して低減することができる。具体的には、本発明のファイバは、波長８５０ナノメートルにおいて、０．３３ｐｓ／ｍよりも小さいＤＭＤｅｘｔの値を示す。このファイバはさらに、波長８５０ナノメートルにおいて０．２５ｐｓ／ｍよりも小さい、または波長８５０ナノメートルにおいて０．１４ｐｓ／ｍよりも小さいＤＭＤｅｘｔの値を示しうる。
【０１５４】
ある実施形態では、光ファイバは、中心コア、内側クラッド、埋め込まれたトレンチ、および外側光クラッドにより構成される。内側クラッドは、中心コアと直接隣り合う。埋め込まれたトレンチは、内側クラッドと直接隣り合い、外側光クラッドは、埋め込まれたトレンチと直接隣り合う。
【０１５５】
ある実施形態では、本発明の光ファイバは、ＩＴＵ−Ｔ規格Ｇ．６５１．１に適合する。したがって、光ファイバは、コアの直径が５０μｍであり、開口数が０．２±０．０１５である。
【０１５６】
本発明はまた、本発明によるファイバの少なくとも一部を含むマルチモード光システムを提供する。具体的には、光ファイバは、１００ｍにわたって１０Ｇｂ／ｓ以上のビット速度を示しうる。光システムはまた、３００ｍにわたって１０Ｇｂ／ｓ以上の速度を示しうる。
【０１５７】
本発明による光ファイバは、有利には、波長８５０ナノメートルおよび１３００ナノメートルにおける低い曲げ損失および広い帯域幅を、大量かつ低コストの製造プロセスを用いて得るために使用されうる。
【０１５８】
当然、本発明は、例として説明された実施形態に限定されない。
【０１５９】
具体的には、屈折率を上昇させるドーパントは、必ずしもゲルマニウムではない。ある変形形態では、リンを選択することができる。
【０１６０】
本発明の光ファイバは、多くの伝送システムにおいて、システムの別の光ファイバとの良好な互換性を保って設置することができる。
【符号の説明】
【０１６１】
２０  マルチモード光ファイバ
２１  光パルス
２２  半径オフセット
２３  マップ
２４  コアの中心
【図１】
0005918545.tif 000013
【図２】
0005918545.tif 000014
【図３】
0005918545.tif 000015
【図４】
0005918545.tif 000016
【図５】
0005918545.tif 000017
【図６】
0005918545.tif 000018
【図７Ａ】
0005918545.tif 000019
【図７Ｂ】
0005918545.tif 000020
【図８】
0005918545.tif 000021
【図９】
0005918545.tif 000022
【図１０】
0005918545.tif 000023
【図１１】
0005918545.tif 000024